ПОЛИАМИДНЫЕ НИТИ ДЛЯ ОДЕЖНОГО ТЕКСТИЛЯ И ТКАНИ И ПРЕДМЕТЫ ОДЕЖДЫ, ИЗГОТОВЛЕННЫЕ ИЗ НИХ

1. Нить для одежного текстиля, содержащая полиамид, при этом указанный полиамид содержит найлон и простой полиэфирдиамин, причем указанный простой полиэфирдиамин имеет среднемассовую молекулярную массу (Mw), составляющую по меньшей мере 1500, и эквивалентную массу на один аминовый атом водорода (AHEW), менее, чем на 10 процентов большую, чем идеализированное значение AHEW для указанного простого полиэфирдиамина, при этом количество активных аминовых атомов водорода на одну молекулу и, таким образом, значение AHEW рассчитано в результате определения уровня содержания азота аминовых групп при использовании методики, описанной в документе ISO 9702.
2. Нить для одежного текстиля по п. 1, в которой полиамид характеризуется остаточной влажностью в диапазоне от приблизительно 10% до приблизительно 30%, а в одном варианте осуществления от приблизительно 15% до приблизительно 25%.
3. Нить для одежного текстиля по п. 1, в которой найлон представляет собой найлон 6,6.
4. Нить для одежного текстиля по п. 2, в которой найлон представляет собой найлон 6,6.
5. Нить для одежного текстиля по п. 1, в которой найлон представляет собой найлон 6.
6. Нить для одежного текстиля по п. 2, в которой найлон представляет собой найлон 6.
7. Нить для одежного текстиля по п. 1, которая характеризуется относительным удлинением при разрыве в диапазоне от 20% до 90%.
8. Нить для одежного текстиля по любому из п.п. 1-7, в которой простой полиэфирдиамин характеризуется значением AHEW, менее, чем на 8 процентов большим, чем идеализированное значение AHEW для указанного простого полиэфирдиамина.
9. Нить для одежного текстиля по п. 8, в которой простой полиэфирамин характеризуется значением AHEW, менее, чем на 5 процентов большим, чем идеализированное значение AHEW для указанного простого полиэфирдиамина.
10. Нить для одежного текстиля по п. 8, в которой простой полиэфирдиамин характеризуется значением AHEW, менее, чем на 2 процента большим, чем идеализированное значение AHEW для указанного простого полиэфирамина.
11. Нить для одежного текстиля по любому из п.п. 1-7, в которой простой полиэфирдиамин имеет среднемассовую молекулярную массу, составляющую по меньшей мере 2500.
12. Нить для одежного текстиля по п. 11, в которой простой полиэфирдиамин имеет среднемассовую молекулярную массу, составляющую по меньшей мере 5000.
13. Нить для одежного текстиля по любому из п.п. 1-7, в которой простой полиэфирдиамин присутствует в количестве в диапазоне от приблизительно 1% до приблизительно 20% (масс.).
14. Нить для одежного текстиля по п. 13, в которой простой полиэфирдиамин присутствует в количестве в диапазоне от приблизительно 5% (масс.) до приблизительно 15% (масс.), а в одном варианте осуществления от приблизительно 8% (масс.) до приблизительно 18% (масс.), и в одном дополнительном варианте осуществления от приблизительно 10% (масс.) до приблизительно 15% (масс.).
15. Нить для одежного текстиля по любому из п.п. 1-7, в которой полиамид характеризуется наличием от 25 до 130 грамм-эквивалентов аминовых концевых групп при расчете на 1000 килограммов полимера.
16. Нить для одежного текстиля по любому из п.п. 1-7, в которой полиамид имеет относительную вязкость (ОВ) в диапазоне от приблизительно 25 до приблизительно 60, при этом указанная относительная вязкость рассчитана на основании муравьинокислотного метода испытания в соответствии с документом ASTM D789-86.
17. Нить для одежного текстиля по любому из п.п. 1-7, в которой полиамид характеризуется индексом желтизны в диапазоне от приблизительно 30 до приблизительно 45.
18. Нить для одежного текстиля по любому из п.п. 1-7, в которой полиамид характеризуется координатой цветности L* в диапазоне от приблизительно 75 до приблизительно 85.
19. Нить для одежного текстиля по любому из п.п. 1-7, в которой полиамид характеризуется координатой цветности а* в диапазоне от приблизительно -5 до приблизительно 5.
20. Нить для одежного текстиля по любому из п.п. 1-7, в которой полиамид характеризуется координатой цветности b* в диапазоне от приблизительно 5 до приблизительно 25.
21. Нить для одежного текстиля по любому из п.п. 1-7, в которой полиамид дополнительно содержит от 0,01% (масс.) до 1% (масс.) оптического отбеливателя.
22. Нить для одежного текстиля по любому из п.п. 1-7, в которой полиамид дополнительно содержит от 0,01 до 2% (масс.) диоксида титана.
23. Нить для одежного текстиля по любому из п.п. 1-7, в которой полиамид дополнительно содержит от 1 ч./млн. до 500 ч./млн. (масс.) противовспенивающей добавки.
24. Нить для одежного текстиля по любому из п.п. 1-7, в которой полиамид дополнительно содержит катализатор.
25. Нить для одежного текстиля по п. 24, в которой полиамид дополнительно содержит фосфорсодержащий катализатор.
26. Нить для одежного текстиля по п. 25, в которой фосфорсодержащий катализатор присутствует в количестве в диапазоне от 5 ч./млн. до 1000 ч./млн. (масс.) фосфора при расчете на массу полиамида.
27. Нить для одежного текстиля по п. 25, в которой катализатор выбран из группы, состоящей из фосфорной кислоты и ее солей, фосфористой кислоты и ее солей, гипофосфорной кислоты, арилфосфоновых кислот и их солей, арилфосфиновых кислот и их солей, гипофосфита натрия, гипофосфита марганца, фенилфосфината натрия, фенилфосфоната натрия, фенилфосфината калия, фенилфосфоната калия, бисфенилфосфината гексаметилендиаммония, толилфосфината калия и их смесей.
28. Нить для одежного текстиля по п. 24, в которой катализатор представляет собой гипофосфит натрия.
29. Нить для одежного текстиля по любому из п.п. 1-7, которая представляет собой мультифиламентную текстильную нить.
30. Нить для одежного текстиля по п. 29, где упомянутая мультифиламентная текстильная нить имеет форму либо низкоориентированной нити (LOY), либо частично ориентированной нити (ΡΟΥ), либо полностью вытянутой нити (FDY).
31. Нить для одежного текстиля по любому из п.п. 1-7, которая характеризуется толщиной нити в диапазоне от 5 до 300 дтекс и толщиной филамента в диапазоне от 0,5 до 7 дтекс.
32. Нить для одежного текстиля по любому из п.п. 1-7, которая характеризуется равномерностью филаментов в процентах Устера, составляющей 1,5% и менее.
33. Нить для одежного текстиля по любому из п.п. 1-7, которая характеризуется пределом прочности на разрыв в диапазоне от 25 до 65 сН/текс.
34. Нить для одежного текстиля по любому из п.п. 1-7, которая представляет собой вытянутую нить, характеризующуюся относительным удлинением в диапазоне от 22% до приблизительно 60%, степенью усадки в кипящей воде, в диапазоне от 3% до приблизительно 10%, пределом прочности на разрыв в диапазоне от 3 до приблизительно 7 граммов на одно денье, и значением ОВ в диапазоне от приблизительно 40 до приблизительно 60.
35. Нить для одежного текстиля по любому из п.п. 1-7, где относительная вязкость для нити согласно измерению в соответствии с муравьинокислотным методом находится в диапазоне от приблизительно 51 до приблизительно 54.
36. Нить для одежного текстиля по любому из п.п. 1-7, которая содержит многокомпонентные филаменты или волокна, и в которой по меньшей мере первая часть упомянутых многокомпонентных филаментов или волокон образована из упомянутого полиамида, а вторая часть упомянутых многокомпонентных филаментов или волокон образована из полимера, отличного от упомянутого полиамида.
37. Одежная ткань, содержащая нить для одежного текстиля по любому из п.п. 1-36.
38. Одежная ткань по п. 37, которая представляет собой основовязаный трикотажный материал, кругловязаный трикотажный материал, нетканый материал или техническую ткань с низким денье.
39. Предмет одежды, содержащий одежную ткань по п. 37 или 38.
40. Предмет одежды по п. 39, который представляет собой цельновязанный трикотажный предмет одежды или вязально-трикотажное изделие.
41. Способ изготовления нити для одежного текстиля из полиамида по любому из п.п. 1-36, включающий экструдирование расплава указанного полиамида через фильерную пластину, содержащую капиллярные отверстия, и формирование нити из филаментов, выходящих из фильерной пластины.
42. Способ по п. 41, в котором температуры формования находятся в диапазоне от 270°С до 300°С.
43. Способ по п. 41 или 42, в котором пучок филаментов, выходящих из фильерной пластины, охлаждают при использовании кондиционированного закаливающего воздуха, подвергают обработке замасливателем и необязательно переплетению.
44. Способ по п. 41 или 42, в котором полимер экструдируют при скорости экструдирования в диапазоне от 20 сантиметров в секунду до 80 сантиметров в секунду.